Отверждаемая стоматологическая композиция, содержащая смесь агломерированных и агрегированных наночастиц, набор компонентов, и их применение

1. Стоматологическая композиция, содержащая:
наполнитель (F1), содержащий агрегированные наноразмерные частицы в количестве от приблизительно 30 до приблизительно 70 мас. %,
наполнитель (F2), содержащий агломерированные наноразмерные частицы в количестве от приблизительно 1 до приблизительно 20 мас. %,
отверждаемый компонент (А1), который является уретан(мет)акрилатом с количеством функциональных групп, по меньшей мере, 2 и с молекулярной массой от приблизительно 400 до приблизительно 3000 г/моль,
отверждаемый компонент (А2), который является радикально полимеризуемым (мет)акрилатом с количеством функциональных групп, по меньшей мере, 2, который отличается от компонента (А1),
окислительно-восстановительную отверждающую инициаторную систему,
при этом стоматологическая композиция не содержит неагломерированный наноразмерный наполнитель в количестве более, чем приблизительно 10 мас. %, где мас. % по отношению к массе всей композиции.
2. Стоматологическая композиция по п. 1, отличающаяся тем, что наполнитель (F1) характеризуется, по меньшей мере, одним или всеми из следующих признаков:
2
удельная поверхность: от приблизительно 50 до приблизительно 400 м/г,
2
2
содержит частицы, выбранные из SiO, ZrO и их смесей.
3. Стоматологическая композиция по п. 1, отличающаяся тем, что наполнитель (F2) характеризуется, по меньшей мере, одним или всеми из следующих признаков:
2
удельная поверхность: от приблизительно 30 до приблизительно 400 м/г,
2
2
2
3
содержит частицы, выбранные из SiO, ZrO, AlO и их смесей.
4. Стоматологическая композиция по п. 1, отличающаяся тем, что отверждаемый компонент (А1) выбран из:
n
соединений, имеющих структуру A-(-S1-U-S2-MA),
где А представляет собой соединительный элемент, содержащий, по меньшей мере, одно звено,
S1 представляет собой спейсерную группу, содержащую, по меньшей мере, 4 звена, соединенных друг с другом,
S2 представляет собой спейсерную группу, содержащую, по меньшей мере, 4 звена, соединенных друг с другом,
U представляет собой уретан, соединяющий спейсерные группы S1 и S2,
МА представляет собой акрилатную или метакрилатную группу,
n означает от 3 до 6,
3
2
1
1
1
2
звенья A, S1 и S2 независимо выбраны из СН-, -СН-, -О-, -S-, -NR-, -СО-, -CR=, , , , , , -N=, -CRR-,
1
2
где R и R независимо выбраны из водорода, алкила, замещенного алкила, алкенила, циклоалкила, замещенного циклоалкила, арилалкила, арила или замещенного арила, при этом указанные звенья могут образовывать линейные, разветвленные или циклические структуры такие, как алкильные, циклоалкильные, арильные, сложноэфирные, уретановые или амидные группы,
и их смесей.
2,6
2,6
5. Стоматологическая композиция по п. 1, отличающаяся тем, что отверждаемый компонент (А2) выбран из глицерин диакрилата, глицерин триакрилата, этиленгликоль диакрилата, диэтиленгликоль диакрилата, триэтиленгликоль диметакрилата, 1,3-пропандиолдиакрилата, 1,3-пропандиолдиметакрилата, триметилолпропантриакрилата, 1,2,4-бутантриолтриметакрилата, 1,4-циклогександиолдиакрилата, пентаэритрит триакрилата, пентаэритрит тетраакрилата, пентаэритрит тетраметакрилата, сорбит гексакрилата, бис[1-(2-акрилокси)]-п-этоксифенилдиметилметана, бис[1-(3-акрилокси-2-гидрокси)]-п-пропоксифенилдиметилметана, бис-акрилатов и ди(мет)акрилатов этиленгликоля, полиэтиленгликолей и пропиленгликолей с молекулярной массой 200-500, ди(мет)акрилатов этоксилированного бисфенола А, 2,2'-бис(4-(мет)акрилокситетраэтоксифенил)пропанов, бис[3[4]-метакрил-оксиметил-8(9)-трицикло[5.2.1.0]децилметилтригликолята, 2,2-бис-4(3-метакрилоксипропокси)фенилпропана, ди(мет)акрилатов бисгидроксиметилтрицикло-(5.2.1.0)декана и их смесей.
6. Стоматологическая композиция по п. 1, отличающаяся тем, что окислительно-восстановительная отверждающая инициаторная система содержит компоненты, выбранные из пероксида(ов), компоненты, содержащие фрагмент барбитуровой кислоты, малонил сульфамид(ы) и их смеси.
7. Стоматологическая композиция по п. 1, отличающаяся тем, что дополнительно содержит, по меньшей мере, один из или все из следующих компонентов:
пластификатор,
видимые в рентгеновском излучении частицы,
пигменты,
добавки, выбранные из замедлителя(ей), противомикробного агента(ов), стабилизатора(ов), высвобождающего(их) фторид материала(ов), абсорбента(ов), эмульгатора(ов), антиоксиданта(ов) и увлажняющего(их) агента(ов), красителя(ей) и их смесей.
8. Стоматологическая композиция по п. 1, отличающаяся тем, что дополнительно содержит пластификатор, выбранный из компонента(ов), содержащего(их) полиэтиленгликолевый фрагмент, полипропиленгликоля(ей), дибутил-, диоктил-, динонил- и дифенилфталата(ов), сложного эфира(ов) адипиновой, себациновой и лимонной кислоты, парафинового(ых) масла(ел), глицерин триацетата, этоксилированного и пропоксилированного бисфенол А диацетата и силиконового(ых) масла(ел) и их смесей.
9. Стоматологическая композиция по п. 1, отличающаяся тем, что характеризуется, по меньшей мере, одним или всеми из следующих параметров:
время работы: от приблизительно 30 сек до приблизительно 1,5 мин,
время схватывания: от приблизительно 2,5 до приблизительно 6 мин,
прочность на изгиб после отверждения: от приблизительно 50 до приблизительно 200 МПа, измеренная в соответствии с ISO 4049,
2
работа разрушения после отверждения от приблизительно 5 до приблизительно 15 кДж/м,
2
ударная прочность после отверждения: от приблизительно 5 до 15 кДж/м, измеренная в соответствии с ISO 179-1,
3
истирание после отверждения: менее, чем приблизительно 20 мм.
10. Стоматологическая композиция по п. 1, отличающаяся тем, что не содержит, по меньшей мере, один из или все из следующих компонентов:
полимеризуемый компонент, содержащий кислотную группу, в количестве более, чем приблизительно 5 мас. %,
монофункциональные (мет)акрилаты в количестве более, чем приблизительно 5 мас. %,
растворитель в количестве более, чем приблизительно 5 мас. %,
кислотнореактивный наполнитель в количестве более, чем приблизительно 5 мас. %,
частицы наполнителя со средним размером частиц от приблизительно 1 до приблизительно 100 мкм в количестве более, чем приблизительно 10 мас. %,
неагломерированные наноразмерные наполнители в количестве более, чем приблизительно 10 мас. %,
и их смеси.
11. Стоматологическая композиция по п. 1, отличающаяся тем, что характеризуется следующим:
количество наполнителя (F1): от приблизительно 30 до приблизительно 70 мас. %,
количество наполнителя (F2): от приблизительно 1 до приблизительно 20 мас. %,
количество отверждаемого компонента (А1): от приблизительно 1 до приблизительно 20 мас. %,
количество отверждаемого компонента (А2): от приблизительно 5 до приблизительно 60 мас. %,
где мас. % по отношению к массе всей композиции.
12. Стоматологическая композиция по любому из пп. 1-11, представленная в виде набора компонентов, содержащего компонент-основу (А) и каталитический компонент (В),
при этом компонент-основа (А) содержит:
наполнитель (F1) в количестве от приблизительно 30 до приблизительно 70 мас. %,
наполнитель (F2) в количестве от приблизительно 1 до приблизительно 20 мас. %,
отверждаемый компонент (А1),
отверждаемый компонент (А2),
отверждающий(е) в темноте инициаторный(е) компонент(ы) (X),
где мас. % по отношению к массе компонента-основы,
каталитический компонент (В) содержит:
наполнитель (F2),
отверждающий(е) в темноте инициаторный(е) компонент(ы) (Y),
причем отверждающий(е) в темноте инициаторный(е) компонент(ы) (X) и отверждающий(е) в темноте инициаторный(е) компонент(ы) (Y) образуют окислительно-восстановительную инициаторную систему.
13. Стоматологическая композиция по любому из пп. 1-11, представленная в виде набора компонентов, содержащего компонент-основу (А) и каталитический компонент (В),
при этом компонент-основа (А) содержит:
наполнитель (F1) в количестве от приблизительно 30 до приблизительно 70 мас. %,
наполнитель (F2) в количестве от приблизительно 1 до приблизительно 20 мас. %,
отверждаемый компонент (А1) в количестве от приблизительно 1 до приблизительно 20 мас. %,
отверждаемый компонент (А2) в количестве от приблизительно 5 до приблизительно 60 мас. %,
отверждающий(е) в темноте инициаторный(е) компонент(ы) (X),
где мас. % по отношению к массе компонента-основы,
каталитический компонент (В) содержит:
наполнитель (F1) в количестве от приблизительно 30 до приблизительно 70 мас. %,
наполнитель (F2) в количестве от приблизительно 1 до приблизительно 20 мас. %,
отверждающий(е) в темноте инициаторный(е) компонент(ы) (Y),
где мас. % по отношению к массе каталитического компонента,
причем отверждающий(е) в темноте инициаторный(е) компонент(ы) (X) и отверждающий(е) в темноте инициаторный(е) компонент(ы) (Y) образуют окислительно-восстановительную инициаторную систему,
при этом ни компонент-основа (А), ни каталитический компонент (В) не содержат какой-либо из следующих компонентов:
полимеризуемый компонент, содержащий кислотную группу, в количестве более, чем приблизительно 5 мас. %,
монофункциональные (мет)акрилаты в количестве более, чем 5 мас. %,
растворитель в количестве более чем приблизительно 5 мас. %,
кислотнореактивный наполнитель в количестве более чем приблизительно 5 мас. %,
частицы наполнителя со средним размером частиц от приблизительно 1 до приблизительно 100 мкм, в количестве более, чем приблизительно 10 мас. %,
неагломерированные наноразмерные наполнители в количестве более чем приблизительно 10 мас. %.
14. Набор компонентов, содержащий стоматологическую композицию по любому из пп. 1-13, и, по меньшей мере, один из или все из следующих компонентов:
зубопротезный материал для слепков,
стоматологический цемент,
адгезив.
15. Применение стоматологической композиции по любому из пп. 1-13 в качестве или для изготовления коронки(ок), моста(ов), вкладки(ок), накладки(ок), винира(ов) и объемного пломбировочного материала.